(57)【要約】【課題】活性エネルギー線照射前後の粘着力が良好であり、かつ、加熱後の粘着力および活性エネルギー線照射後の剥離性（耐汚染性、微粘着性）に優れた粘着剤を得ることができる活性エネルギー線硬化性剥離型粘着剤組成物を提供する。【解決手段】  アクリル系樹脂（Ａ）、ウレタン（メタ）アクリレート系化合物（Ｂ）、架橋剤（Ｃ）および光重合性開始剤（Ｄ）を含有する活性エネルギー線硬化性剥離型粘着剤組成物であって、上記アクリル系樹脂（Ａ）が、酸価１．５ｍｇＫＯＨ／ｇ以下のアクリル系樹脂（Ａ１）であり、上記光重合性開始剤（Ｄ）が、α−アミノアルキルフェノン系光重合性開始剤（Ｄ１）およびアシルフォスフィンオキサイド系光重合性開始剤（Ｄ２）の少なくとも一方である活性エネルギー線硬化性剥離型粘着剤組成物とする。【選択図】なし【特許請求の範囲】
【請求項１】
アクリル系樹脂（Ａ）、ウレタン（メタ）アクリレート系化合物（Ｂ）、架橋剤（Ｃ）および光重合性開始剤（Ｄ）を含有する活性エネルギー線硬化性剥離型粘着剤組成物であって、
上記アクリル系樹脂（Ａ）が、酸価１．５ｍｇＫＯＨ／ｇ以下のアクリル系樹脂（Ａ１）であり、
上記光重合性開始剤（Ｄ）が、α−アミノアルキルフェノン系光重合性開始剤（Ｄ１）およびアシルフォスフィンオキサイド系光重合性開始剤（Ｄ２）の少なくとも一方であることを特徴とする活性エネルギー線硬化性剥離型粘着剤組成物。
【請求項２】
上記酸価１．５ｍｇＫＯＨ／ｇ以下のアクリル系樹脂（Ａ１）が、水酸基含有アクリル系樹脂であることを特徴とする請求項１記載の活性エネルギー線硬化性剥離型粘着剤組成物。
【請求項３】
上記酸価１．５ｍｇＫＯＨ／ｇ以下のアクリル系樹脂（Ａ１）が、水酸基およびアミノ基含有アクリル系樹脂であることを特徴とする請求項１または２記載の活性エネルギー線硬化性剥離型粘着剤組成物。
【請求項４】
上記酸価１．５ｍｇＫＯＨ／ｇ以下のアクリル系樹脂（Ａ１）が、水酸基含有モノマー（ａ１）、アミノ基含有モノマー（ａ２）、およびアルキル（メタ）アクリレート（ａ３）を含有する重合成分を重合してなるものであることを特徴とする請求項１〜３のいずれか一項に記載の活性エネルギー線硬化性剥離型粘着剤組成物。
【請求項５】
上記アミノ基含有モノマー（ａ２）が、Ｎ，Ｎ−ジアルキルアミノアルキル（メタ）アクリルアミドおよびＮ，Ｎ−ジアルキルアミノアルキル（メタ）アクリレートの少なくとも一方であることを特徴とする請求項４記載の活性エネルギー線硬化性剥離型粘着剤組成物。
【請求項６】
上記ウレタン（メタ）アクリレート系化合物（Ｂ）が、水酸基含有（メタ）アクリレート系化合物（ｂ１）と多価イソシアネート系化合物（ｂ２）との反応物であることを特徴とする請求項１〜５のいずれか一項に記載の活性エネルギー線硬化性剥離型粘着剤組成物。
【請求項７】
さらに、エチレン性不飽和基を２個以上有するエチレン性不飽和モノマー（Ｅ）を含有することを特徴とする請求項１〜６のいずれか一項に記載の活性エネルギー線硬化性剥離型粘着剤組成物。
【請求項８】
請求項１〜７のいずれか一項に記載の活性エネルギー線硬化性剥離型粘着剤組成物が上記架橋剤（Ｃ）により架橋された粘着剤層を有することを特徴とする剥離型粘着シート。
【発明の詳細な説明】
【技術分野】
【０００１】
本発明は、半導体ウエハ、プリント基板、ガラス加工品、金属板、プラスチック板等の被加工部材を加工する際の一時的な表面保護用の剥離型粘着シートの粘着剤層に使用される活性エネルギー線硬化性剥離型粘着剤組成物および剥離型粘着シートに関するものである。
【背景技術】
【０００２】
従来、半導体ウエハを用いた集積回路の作製や穴開け等の加工工程においては、被加工部材の汚れや損傷を防ぐことを目的として、一時的に上記被加工部材の表面を保護するための表面保護用の粘着シートが用いられている。そして、近年では加工技術の微細化や被加工部材の薄膜化等の理由で被加工部材に対して適度な粘着力が求められる一方、表面保護の役目を終えた後には表面保護用の粘着シートを剥離する必要があり、剥離する際には軽い力で糊残りなく剥離できることが求められている。また、近年では半導体ウエハに限らず様々な部材の加工時にも表面保護用の粘着シートが利用されている。
【０００３】
一時表面保護用の粘着フィルムまたはシートとして、例えば、特許文献１には、基材面上に粘着剤と３，０００〜１０，０００の重量平均分子量を有するウレタンアクリレート系オリゴマーである放射線重合性化合物からなる粘着剤層を塗布してなる粘着シートが開示されている。該シートは剥離する際に紫外線を照射することにより被着体との粘着力が急激に低下するということが記載されている。
【０００４】
また、特許文献２では、重量平均分子量が２０万以上でガラス転移温度が−６０〜−３０℃であるアクリル系粘着剤と、分子中にアクリロイル基を３個以上有する水酸基含有アクリル系化合物とジイソシアネート化合物との反応物であるウレタンアクリレート系化合物、とを使用することで再剥離時に粘着剤の残存が少ない再剥離型粘着剤が開示されている。
【０００５】
また、近年の電子部品の製造工程では、粘着テープを貼付した状態の部品が高温にさらされることが増えていることから、電子部品の製造工程に使用する粘着テープには、高温条件に耐え得る耐熱性も求められている。
【０００６】
耐熱性のある一時表面保護用の粘着剤組成物として、例えば、特許文献３では、アクリル系ポリマーと、エネルギー線重合性オリゴマーと、重合開始剤と、架橋剤とを含有し、加熱時の熱重量変化率の低いエネルギー線易剥離型粘着剤組成物が開示されている。
【先行技術文献】
【特許文献】
【０００７】
【特許文献１】特開昭６２−１５３３７６号公報
【特許文献２】特開平１１−２９３２０１号公報
【特許文献３】特開２０１２−０１２５０６号公報
【発明の概要】
【発明が解決しようとする課題】
【０００８】
しかしながら、上記特許文献１での開示技術では、活性エネルギー線照射前の粘着力が良好である旨の記載はあるが、近年の加工技術の微細化に伴い、従来よりも高い活性エネルギー線照射前の粘着力が求められるところ、充分満足のいく活性エネルギー線照射前の粘着力を得ることは難しいものである。
【０００９】
上記特許文献２での開示技術では、活性エネルギー線照射前の粘着力は良好である旨の記載はあるが、高温条件に晒された場合、カルボキシ基含有モノマーを重合成分として含有してなるアクリル系樹脂を使用した場合は、カルボキシ基の影響により加熱後の粘着力および活性エネルギー線照射後の剥離性（耐汚染性、微粘着性）に劣る懸念がある。
【００１０】
さらに、上記特許文献３での開示技術では、耐熱性の改善は見られるものの、活性エネルギー線照射前の粘着力は充分ではない。そのため、活性エネルギー線照射前の粘着力が良好であり、かつ、耐熱性にも優れた剥離型粘着剤が求められている。
【００１１】
そこで、本発明ではこのような背景下において、活性エネルギー線照射前の粘着力が良好であり、かつ、加熱後の粘着力および活性エネルギー線照射後の剥離性（耐汚染性、微粘着性）に優れた粘着剤を得ることができる活性エネルギー線硬化性剥離型粘着剤組成物を提供することを目的とするものである。
【課題を解決するための手段】
【００１２】
しかるに、本発明者らは、活性エネルギー線硬化性剥離型粘着剤組成物において、アクリル系樹脂として酸価の低いアクリル系樹脂を用い、さらに特定の光重合性開始剤を選択した場合に、初期の粘着力が良好で、１５０℃といった加熱条件にさらされても粘着力が維持でき、さらに活性エネルギー照射後においては、粘着力が低下し容易に剥離できることを見いだした。
【００１３】
即ち、本発明は、
アクリル系樹脂（Ａ）、ウレタン（メタ）アクリレート系化合物（Ｂ）、架橋剤（Ｃ）および光重合性開始剤（Ｄ）を含有する活性エネルギー線硬化性剥離型粘着剤組成物であって、
上記アクリル系樹脂（Ａ）が、酸価１．５ｍｇＫＯＨ／ｇ以下のアクリル系樹脂（Ａ１）であり、
上記光重合性開始剤（Ｄ）が、α−アミノアルキルフェノン系光重合性開始剤（Ｄ１）およびアシルフォスフィンオキサイド系光重合性開始剤（Ｄ２）の少なくとも一方である
活性エネルギー線硬化性剥離型粘着剤組成物を第１の要旨とする。
また、本発明は、上記第１の要旨の活性エネルギー線硬化性剥離型粘着剤組成物が上記架橋剤（Ｃ）により架橋された粘着剤層を有する剥離型粘着シートを第２の要旨とする。
【発明の効果】
【００１４】
本発明の活性エネルギー線硬化性剥離型粘着剤組成物は、アクリル系樹脂（Ａ）、ウレタン（メタ）アクリレート系化合物（Ｂ）、架橋剤（Ｃ）および光重合性開始剤（Ｄ）を含有し、上記アクリル系樹脂（Ａ）が、酸価１．５ｍｇＫＯＨ／ｇ以下のアクリル系樹脂（Ａ１）であり、上記光重合性開始剤（Ｄ）が、α−アミノアルキルフェノン系光重合性開始剤（Ｄ１）およびアシルフォスフィンオキサイド系光重合性開始剤（Ｄ２）の少なくとも一方である。そのため、この活性エネルギー線硬化性剥離型粘着剤組成物を剥離型粘着シートの粘着剤層として用いた場合は、活性エネルギー線照射前の粘着力が良好であり、かつ、加熱後の粘着力および活性エネルギー線照射後の剥離性（耐汚染性、微粘着性）に優れたものとすることができる。
【００１５】
また、本発明のなかでも、特に、上記酸価１．５ｍｇＫＯＨ／ｇ以下のアクリル系樹脂（Ａ１）が、水酸基含有アクリル系樹脂であると、効率的に架橋反応ができ、活性エネルギー線照射前の粘着力に優れたものとすることができる。
【００１６】
そして、本発明のなかでも、特に、上記酸価１．５ｍｇＫＯＨ／ｇ以下のアクリル系樹脂（Ａ１）が、水酸基およびアミノ基含有アクリル系樹脂であると、架橋密度が高く耐熱性に優れたものとなり、加熱後の粘着力および活性エネルギー線照射後の剥離性（耐汚染性、微粘着性）に優れたものとすることができる。
【００１７】
また、本発明のなかでも、特に、上記酸価１．５ｍｇＫＯＨ／ｇ以下のアクリル系樹脂（Ａ１）が、水酸基含有モノマー（ａ１）、アミノ基含有モノマー（ａ２）、およびアルキル（メタ）アクリレート（ａ３）を含有する重合成分を重合してなるものであると、より活性エネルギー線照射前の粘着力が良好であり、かつ、加熱後の粘着力および活性エネルギー線照射後の剥離性（耐汚染性、微粘着性）に優れたものとすることができる。
【００１８】
さらに、本発明のなかでも、特に、上記アミノ基含有モノマー（ａ２）が、Ｎ，Ｎ−ジアルキルアミノアルキル（メタ）アクリルアミドおよびＮ，Ｎ−ジアルキルアミノアルキル（メタ）アクリレートの少なくとも一方であると、架橋促進効果により架橋密度が高くなって耐熱性に優れたものとなり、より加熱後の粘着力および活性エネルギー線照射後の剥離性（耐汚染性、微粘着性）に優れたものとすることができる。
【００１９】
そして、本発明のなかでも、特に、上記ウレタン（メタ）アクリレート系化合物（Ｂ）が、水酸基含有（メタ）アクリレート系化合物（ｂ１）と多価イソシアネート系化合物（ｂ２）との反応物であると、活性エネルギー線照射後の剥離性（耐汚染性、微粘着性）に優れたものとすることができる。
【００２０】
また、本発明の活性エネルギー線硬化性剥離型粘着剤組成物が、さらに、エチレン性不飽和基を２個以上有するエチレン性不飽和モノマー（Ｅ）を含有すると、より活性エネルギー線照射後の剥離性（耐汚染性、微粘着性）に優れたものとすることができる。
【発明を実施するための形態】
【００２１】
以下、本発明を実施するための形態について具体的に説明するが、本発明はこれらに限定されるものではない。
本発明において、「（メタ）アクリル」とはアクリルあるいはメタクリルを、「（メタ）アクリロイル」とはアクリロイルあるいはメタクリロイルを、「（メタ）アクリレート」とはアクリレートあるいはメタクリレートをそれぞれ意味するものである。
また、アクリル系樹脂とは、少なくとも１種の（メタ）アクリレート系モノマーを含む重合成分を重合して得られる樹脂である。
なお、本発明において、「シート」とは、特に「フィルム」、「テープ」と区別するものではなく、これらも含めた意味として記載するものである。
【００２２】
本発明の活性エネルギー線硬化性剥離型粘着剤組成物は、通常、金属板、プラスチック板、半導体ウエハ等の被加工部材と貼り合せた後に剥離することを前提とする、剥離型粘着シートの粘着剤層として用いられる。上記剥離型粘着シートは、活性エネルギー線硬化性剥離型粘着剤組成物を基材シート上に塗工して、粘着剤層が形成されてなるものであり、被加工部材と貼り合せた後、活性エネルギー線を照射することにより粘着剤層が硬化して粘着力が低下し、容易に被加工部材から剥離することができるものである。
【００２３】
本発明の活性エネルギー線硬化性剥離型粘着剤組成物は、アクリル系樹脂（Ａ）、ウレタン（メタ）アクリレート系化合物（Ｂ）、架橋剤（Ｃ）および光重合性開始剤（Ｄ）を含有するものである。以下、各構成成分について説明する。
【００２４】
〔アクリル系樹脂（Ａ）〕
本発明で用いるアクリル系樹脂（Ａ）は、酸価が１．５ｍｇＫＯＨ／ｇ以下のアクリル系樹脂（Ａ１）〔以下、単に「アクリル系樹脂（Ａ１）」と称することがある。〕であり、好ましい酸価は１．０ｍｇＫＯＨ／ｇ以下、特に好ましくは０．５ｍｇＫＯＨ／ｇ以下、更に好ましくは０．１ｍｇＫＯＨ／ｇ以下である。かかる酸価が大きすぎると、加熱後の活性エネルギー線照射後の剥離性に問題が生じるものとなる。なお、本発明に用いるアクリル系樹脂（Ａ１）は、酸価が低いほど好ましく、酸価の下限は０ｍｇＫＯＨ／ｇである。
【００２５】
なお、上記のアクリル系樹脂（Ａ１）の酸価とは、重合成分としてのカルボキシ基含有モノマー成分由来の酸の含有量を表す指標の一つであり、１ｇのアクリル系樹脂中のカルボキシ基を中和するのに要する、水酸化カリウムのｍｇ数で表される。
【００２６】
また、上記アクリル系樹脂（Ａ１）は、効率的に架橋反応ができる点で水酸基含有アクリル系樹脂であることが好ましく、更には架橋密度が高く耐熱性に優れたものとなり、加熱後の粘着力および活性エネルギー線照射後の剥離性（耐汚染性、微粘着性）に優れたものとすることができる点で水酸基およびアミノ基含有アクリル系樹脂であることが好ましい。
【００２７】
本発明で用いるアクリル系樹脂（Ａ１）は、好ましくは、水酸基含有モノマー（ａ１）とアルキル（メタ）アクリレート（ａ３）、より好ましくは水酸基含有モノマー（ａ１）、アミノ基含有モノマー（ａ２）および、アルキル（メタ）アクリレート（ａ３）、さらに必要に応じて、その他の官能基含有モノマー（ａ４）や、その他の共重合性モノマー（ａ５）を重合させて得られるものである。
【００２８】
上記水酸基含有モノマー（ａ１）としては、水酸基含有（メタ）アクリレート系モノマーであることが好ましく、具体的には、例えば、２−ヒドロキシエチル（メタ）アクリレート、４−ヒドロキシブチル（メタ）アクリレート、６−ヒドロキシヘキシル（メタ）アクリレート、８−ヒドロキシオクチル（メタ）アクリレート等の（メタ）アクリル酸ヒドロキシアルキルエステル、カプロラクトン変性２−ヒドロキシエチル（メタ）アクリレート等のカプロラクトン変性モノマー、ジエチレングリコール（メタ）アクリレート、ポリエチレングリコール（メタ）アクリレート等のオキシアルキレン変性モノマー、２−アクリロイロキシエチル−２−ヒドロキシエチルフタル酸等の１級水酸基含有モノマー；２−ヒドロキシプロピル（メタ）アクリレート、２−ヒドロキシブチル（メタ）アクリレート、３−クロロ−２−ヒドロキシプロピル（メタ）アクリレート等の２級水酸基含有モノマー；２，２−ジメチル２−ヒドロキシエチル（メタ）アクリレート等の３級水酸基含有モノマー等を挙げることができる。これらは単独でもしくは２種以上併せて用いることができる。
上記水酸基含有モノマー（ａ１）のなかでも、後述の架橋剤（Ｃ）との反応性に優れる点で、１級水酸基含有モノマーが好ましく、特には２−ヒドロキシエチル（メタ）アクリレート、４−ヒドロキシブチル（メタ）アクリレートが好ましい。
【００２９】
上記水酸基含有モノマー（ａ１）の重合成分中における含有量は、通常０．１〜３０重量％であり、好ましくは０．５〜２０重量％、より好ましくは１〜１０重量％である。かかる含有量が多すぎると、乾燥工程前に架橋が進行し、塗工性に問題が生じやすくなる傾向があり、少なすぎると架橋度が低下し、被加工部材への汚染性が増大しやすくなる傾向がある。
【００３０】
上記アミノ基含有モノマー（ａ２）は、アミノ基を含有するものであればよく、例えば、アミノエチル（メタ）アクリレート等が挙げられ、更に好ましくは、アルキル基とアミノ基とが結合したアルキルアミノ基含有（メタ）アクリレートまたはアルキルアミノ基含有（メタ）アクリルアミド等のアルキルアミノ基含有モノマーが挙げられる。
【００３１】
上記アルキルアミノ基含有モノマーとしては、例えば、Ｎ，Ｎ−ジアルキルアミノアルキル（メタ）アクリレート、Ｎ，Ｎ−ジアルキルアミノアルキル（メタ）アクリルアミド等が挙げられる。
【００３２】
上記Ｎ，Ｎ−ジアルキルアミノアルキル（メタ）アクリレートとしては、例えば、Ｎ，Ｎ−ジメチルアミノエチル（メタ）アクリレート、Ｎ，Ｎ−ジエチルアミノエチル（メタ）アクリレート、Ｎ，Ｎ−ジメチルアミノプロピル（メタ）アクリレート等が挙げられる。
【００３３】
上記Ｎ，Ｎ−ジアルキルアミノアルキル（メタ）アクリルアミドとしては、例えば、Ｎ，Ｎ−ジメチルアミノエチル（メタ）アクリルアミド、Ｎ，Ｎ−ジメチルアミノプロピル（メタ）アクリルアミド、Ｎ，Ｎ−ジメチルアミノブチル（メタ）アクリルアミド、Ｎ，Ｎ−ジエチルアミノエチル（メタ）アクリルアミド、Ｎ，Ｎ−ジエチルアミノプロピル（メタ）アクリルアミド、Ｎ，Ｎ−ジエチルアミノブチル（メタ）アクリルアミド等が挙げられる。
【００３４】
これらのアルキルアミノ基含有モノマーのなかでもＮ，Ｎ−ジメチルアミノエチル（メタ）アクリレート、Ｎ，Ｎ−ジメチルアミノプロピル（メタ）アクリルアミドが好ましい。
【００３５】
上記アミノ基含有モノマー（ａ２）は、単独でもしくは２種類以上併用して用いられる。なかでも、上記アミノ基含有モノマー（ａ２）が、Ｎ，Ｎ−ジアルキルアミノアルキル（メタ）アクリルアミドおよびＮ，Ｎ−ジアルキルアミノアルキル（メタ）アクリレートの少なくとも一方であると、その架橋促進効果により架橋密度が上がって耐熱性に優れるものとなり、加熱後の粘着力および活性エネルギー線照射後の剥離性（耐汚染性、微粘着性）に優れたものとすることができる。
【００３６】
上記アミノ基含有モノマー（ａ２）の重合成分における含有量は、通常３０重量％以下、好ましくは０．０３〜５重量％、特に好ましくは０．０５〜１重量％、更に好ましくは０．１〜０．５重量％、殊に好ましくは０．１５〜０．３重量％である。アミノ基含有モノマー（ａ２）の含有量が少なすぎると、後述するエージング時間が長くなる傾向があり、含有量が多すぎると、乾燥工程前に架橋が進行し、塗工性に問題が生じやすくなる傾向がある。
【００３７】
上記アルキル（メタ）アクリレート（ａ３）は、アクリル系樹脂（Ａ１）を重合する重合成分の主成分であり、単独でもしくは２種類以上併用して用いられる。また、上記アルキル（メタ）アクリレート（ａ３）は、アルキル基の炭素数が、通常１〜２０であり、好ましくは１〜８、特に好ましくは１〜４である。炭素数が大きすぎると、得られるアクリル系樹脂（Ａ１）とウレタン（メタ）アクリレート系化合物（Ｂ）とが均一に混合せず、被加工部材への糊残りが生じやすくなる傾向がある。
【００３８】
上記アルキル（メタ）アクリレート（ａ３）として、具体的には、例えば、メチル（メタ）アクリレート、エチル（メタ）アクリレート、ｎ−ブチル（メタ）アクリレート、イソブチル（メタ）アクリレート、ｔｅｒｔ−ブチル（メタ）アクリレート、ｎ−プロピル（メタ）アクリレート、ｎ−ヘキシル（メタ）アクリレート、２−エチルヘキシル（メタ）アクリレート、ｎ−オクチル（メタ）アクリレート、イソオクチルアクリレート、イソデシル（メタ）アクリレート、ラウリル（メタ）アクリレート、セチル（メタ）アクリレート、ステアリル（メタ）アクリレート、イソステアリル（メタ）アクリレート等の脂肪族の（メタ）アクリル酸アルキルエステル；シクロヘキシル（メタ）アクリレート、イソボルニル（メタ）アクリレート等の脂環式の（メタ）アクリル酸アルキルエステル等が挙げられる。これらは単独で用いてもよいし、２種以上を併用してもよい。
上記アルキル（メタ）アクリレート（ａ３）の中でも、共重合性、粘着物性、取り扱いやすさおよび原料入手しやすさの点で、メチル（メタ）アクリレート、ｎ−ブチル（メタ）アクリレート、２−エチルヘキシル（メタ）アクリレートが好ましい。
【００３９】
また、上記アルキル（メタ）アクリレート（ａ３）の重合成分中における含有量は、通常３０〜９９重量％であり、好ましくは４０〜９９重量％、特に好ましくは５０〜９９重量％である。かかる含有量が少なすぎると、活性エネルギー線照射前の粘着力が低下しやすくなる傾向があり、多すぎると活性エネルギー線照射前の粘着力が高くなりすぎる傾向がある。
【００４０】
上記その他の官能基含有モノマー（ａ４）は、上記の水酸基含有モノマー（ａ１）およびアミノ基含有モノマー（ａ２）を除くものであり、例えば、カルボキシ基含有モノマー、アミド基含有モノマー、グリシジル基含有モノマー、スルホン酸基含有モノマー、アセトアセチル基含有モノマー等を挙げることができる。これらの官能基含有モノマーは、単独でもしくは２種類以上を併用することができる。
【００４１】
上記カルボキシ基含有モノマーとしては、例えば、（メタ）アクリル酸、（メタ）アクリル酸ダイマー、クロトン酸、マレイン酸、無水マレイン酸、フマル酸、シトラコン酸、グルタコン酸、イタコン酸、アクリルアミドＮ−グリコール酸、ケイ皮酸等が挙げられる。なかでも共重合性の点で（メタ）アクリル酸が好ましく用いられる。
【００４２】
上記カルボキシ基含有モノマーの重合成分中における含有量は、通常０．２重量％未満であり、好ましくは０．１重量％以下、より好ましくは０．０５重量％以下である。かかる含有量が多すぎると、被加工部材を変質させやすい傾向があり、また、乾燥工程前に架橋が進行し、塗工性に問題が生じやすくなる傾向がある。
【００４３】
上記アミド基含有モノマーは、前記アミノ基含有モノマー（ａ２）を除くものであり、例えば、エトキシメチル（メタ）アクリルアミド、ｎ−ブトキシメチル（メタ）アクリルアミド、（メタ）アクリロイルモルホリン、ジメチル（メタ）アクリルアミド、ジエチル（メタ）アクリルアミド、（メタ）アクリルアミドＮ−メチロール（メタ）アクリルアミド等の（メタ）アクリルアミド系モノマー等が挙げられる。
【００４４】
上記アミド基含有モノマーの重合成分中における含有量は、通常３０重量％以下であり、好ましくは２５重量％以下、より好ましくは２０重量％以下である。かかる含有量が多すぎると、乾燥工程前に架橋が進行し、塗工性に問題が生じやすくなる傾向がある。
【００４５】
上記グリシジル基含有モノマーとしては、例えば、メタクリル酸グリシジル、メタクリル酸アリルグリシジル等が挙げられる。
【００４６】
上記グリシジル基含有モノマーの重合成分中における含有量は、通常１重量％以下であり、好ましくは０．５重量％以下、より好ましくは０．３重量％以下である。かかる含有量が多すぎると、乾燥工程前に架橋が進行し、塗工性に問題が生じやすくなる傾向がある。
【００４７】
上記スルホン酸基含有モノマーとしては、例えば、エチレンスルホン酸、アリルスルホン酸、メタアリルスルホン酸等のオレフィンスルホン酸、２−アクリルアミド−２−メチロールプロパンスルホン酸、スチレンスルホン酸あるいはその塩等が挙げられる。
【００４８】
上記スルホン酸基含有モノマーの重合成分中における含有量は、通常１重量％以下であり、好ましくは０．５重量％以下、より好ましくは０．３重量％以下である。かかる含有量が多すぎると、乾燥工程前に架橋が進行し、塗工性に問題が生じやすくなる傾向がある。
【００４９】
上記アセトアセチル基含有モノマーとしては、例えば、２−（アセトアセトキシ）エチル（メタ）アクリレート、アリルアセトアセテート等が挙げられる。
【００５０】
上記アセトアセチル基含有モノマーの重合成分中における含有量は、通常１０重量％以下であり、好ましくは５重量％以下、より好ましくは１重量％以下である。かかる含有量が多すぎると、乾燥工程前に架橋が進行し、塗工性に問題が生じやすくなる傾向がある。
【００５１】
上記その他の共重合性モノマー（ａ５）としては、例えば、酢酸ビニル、プロピオン酸ビニル、ステアリン酸ビニル、安息香酸ビニル等のカルボン酸ビニルエステルモノマー；フェニル（メタ）アクリレート、ベンジル（メタ）アクリレート、フェノキシエチル（メタ）アクリレート、フェニルジエチレングリコール（メタ）アクリレート、２−ヒドロキシ−３−フェノキシプロピル（メタ）アクリレート、スチレン、α−メチルスチレン等の芳香環を含有するモノマー；ビフェニルオキシエチル（メタ）アクリレート等のビフェニルオキシ構造含有（メタ）アクリル酸エステル系モノマー；２−メトキシエチル（メタ）アクリレート、２−エトキシエチル（メタ）アクリレート、メトキシジエチレングリコール（メタ）アクリレート、エトキシジエチレングリコール（メタ）アクリレート、メトキシポリエチレングリコール（メタ）アクリレート、ポリプロピレングリコールモノ（メタ）アクリレート等のアルコキシ基またはオキシアルキレン基を含有するモノマー；アクリロニトリル、メタクリロニトリル、塩化ビニル、塩化ビニリデン、アルキルビニルエーテル、ビニルトルエン、ビニルピリジン、ビニルピロリドン、イタコン酸ジアルキルエステル、フマル酸ジアルキルエステル、アリルアルコール、アクリルクロライド、メチルビニルケトン、アリルトリメチルアンモニウムクロライド、ジメチルアリルビニルケトン等が挙げられる。これらは単独で用いてもよいし、２種以上を併用してもよい。
【００５２】
上記その他の共重合性モノマー（ａ５）の重合成分中における含有量としては、通常４０重量％以下、好ましくは３０重量％以下、より好ましくは２５重量％以下である。その他の共重合性モノマー（ａ５）が多すぎると粘着特性が低下しやすくなる傾向がある。
【００５３】
本発明では、好ましくは水酸基含有モノマー（ａ１）とアルキル（メタ）アクリレート（ａ３）、より好ましくは水酸基含有モノマー（ａ１）、アミノ基含有モノマー（ａ２）および、アルキル（メタ）アクリレート（ａ３）、さらに必要に応じて、その他の官能基含有モノマー（ａ４）、その他の共重合性モノマー（ａ５）を重合成分として重合することにより、酸価が１．５ｍｇＫＯＨ／ｇ以下のアクリル系樹脂（Ａ１）を製造する。上記重合法としては、通常、溶液ラジカル重合、懸濁重合、塊状重合、乳化重合等の従来公知の重合法により適宜行うことができる。中でも溶液ラジカル重合で製造することが、安全に、安定的に、任意のモノマー組成でアクリル系樹脂（Ａ１）を製造できる点で好ましい。
【００５４】
上記溶液ラジカル重合では、例えば、有機溶剤中に、水酸基含有モノマー（ａ１）、アミノ基含有モノマー（ａ２）、アルキル（メタ）アクリレート（ａ３）、その他の官能基含有モノマー（ａ４）、その他の共重合性モノマー（ａ５）等のモノマー成分および重合開始剤を混合あるいは滴下し、還流状態あるいは通常５０〜９８℃で０．１〜２０時間程度重合すればよい。
【００５５】
上記重合反応に用いられる有機溶剤としては、例えば、トルエン、キシレン等の芳香族炭化水素類、ヘキサン等の脂肪族炭化水素類、酢酸エチル、酢酸ブチル等のエステル類、ｎ−プロピルアルコール、イソプロピルアルコール等の脂肪族アルコール類、アセトン、メチルエチルケトン、メチルイソブチルケトン、シクロヘキサノン等のケトン類等が挙げられる。
【００５６】
上記重合開始剤としては、通常のラジカル重合開始剤を用いることができ、具体的には、アゾビスイソブチロニトリル、アゾビスジメチルバレロニトリル等のアゾ系重合開始剤、ベンゾイルパーオキサイド、ラウロイルパーオキサイド、ジ−ｔｅｒｔ−ブチルパーオキサイド、クメンハイドロパーオキサイド等の過酸化物系重合開始剤等が挙げられる。
【００５７】
上記の重合方法によって得られるアクリル系樹脂（Ａ１）のガラス転移温度（Ｔｇ）は、−６０〜０℃であることが好ましく、特には−５０〜−５℃、さらには−４０〜−１０℃であることが好ましい。ガラス転移温度が高すぎると粘着性が低下する傾向があり、低すぎると被加工部材に対する汚染性が増大する傾向がある。
【００５８】
なお、上記ガラス転移温度（Ｔｇ）は、アクリル系樹脂（Ａ１）を構成するそれぞれのモノマーをホモポリマーとした際のガラス転移温度および重量分率を、下記のＦｏｘの式に当てはめて算出した値である。
【００５９】
【数１】
2019157127.tif 000002
【００６０】
ここで、アクリル系樹脂（Ａ１）を構成するモノマーをホモポリマーとした際のガラス転移温度は、通常、示差走査熱量計（ＤＳＣ）により測定されるものであり、ＪＩＳ  Ｋ  ７１２１−１９８７や、ＪＩＳ  Ｋ  ６２４０に準拠した方法で測定することができる。
【００６１】
また、アクリル系樹脂（Ａ１）の重量平均分子量は、通常１０万〜２００万、好ましくは１５万〜１８０万、特に好ましくは２０万〜１５０万、殊に好ましくは、３０万〜１３０万である。重量平均分子量が小さすぎると、被加工部材に対する汚染性が高くなる傾向があり、大きすぎると塗工性が低下しやすくなり、またコストの面で不利となる傾向がある。
【００６２】
さらに、アクリル系樹脂（Ａ１）の分散度（重量平均分子量／数平均分子量）は、２０以下であることが好ましく、特には１０以下が好ましく、さらには７以下が好ましく、殊には５以下が好ましい。かかる分散度が高すぎると被加工部材に対する汚染性が増大する傾向がある。なお、分散度の下限は、製造の限界の点から、通常１．１である。
【００６３】
上記の重量平均分子量は、標準ポリスチレン分子量換算による重量平均分子量であり、高速液体クロマトグラフ（日本Ｗａｔｅｒｓ社製、「Ｗａｔｅｒｓ  ２６９５（本体）」と「Ｗａｔｅｒｓ  ２４１４（検出器）」）に、カラム：Ｓｈｏｄｅｘ  ＧＰＣ  ＫＦ−８０６Ｌ（排除限界分子量：２×１０7、分離範囲：１００〜２×１０7、理論段数：１０，０００段／本、充填剤材質：スチレン−ジビニルベンゼン共重合体、充填剤粒径：１０μｍ）を３本直列にして用いることにより測定されるものであり、数平均分子量も同様の方法で得ることができる。
【００６４】
〔ウレタン（メタ）アクリレート系化合物（Ｂ）〕
本発明で用いられるウレタン（メタ）アクリレート系化合物（Ｂ）は、ウレタン結合および（メタ）アクリロイル基を有する化合物である。
【００６５】
上記ウレタン（メタ）アクリレート系化合物（Ｂ）は、水酸基含有（メタ）アクリレート系化合物（ｂ１）と多価イソシアネート系化合物（ｂ２）との反応物であるウレタン（メタ）アクリレート系化合物（Ｂ１）であってもよいし、水酸基含有（メタ）アクリレート系化合物（ｂ１）、多価イソシアネート系化合物（ｂ２）およびポリオール系化合物（ｂ３）の反応物であるウレタン（メタ）アクリレート系化合物（Ｂ２）であってもよい。なかでも、本発明においては、活性エネルギー線照射後の剥離性の点でウレタン（メタ）アクリレート系化合物（Ｂ１）を用いることが好ましい。
なお、本発明においてウレタン（メタ）アクリレート系化合物（Ｂ）は、１種のみを用いてもよいし、２種以上を併用してもよい。
【００６６】
水酸基含有（メタ）アクリレート系化合物（ｂ１）としては、水酸基を１個有するものが好ましく、例えば、２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレート、６−ヒドロキシヘキシル（メタ）アクリレート等のヒドロキシアルキル（メタ）アクリレート、２−ヒドロキシエチルアクリロイルホスフェート、２−（メタ）アクリロイロキシエチル−２−ヒドロキシプロピルフタレート、カプロラクトン変性２−ヒドロキシエチル（メタ）アクリレート、ジプロピレングリコール（メタ）アクリレート、脂肪酸変性−グリシジル（メタ）アクリレート、ポリエチレングリコールモノ（メタ）アクリレート、ポリプロピレングリコールモノ（メタ）アクリレート、２−ヒドロキシ−３−（メタ）アクリロイロキシプロピル（メタ）アクリレート等のエチレン性不飽和基を１個含有する水酸基含有（メタ）アクリレート系化合物；グリセリンジ（メタ）アクリレート、２−ヒドロキシ−３−アクリロイル−オキシプロピルメタクリレート等のエチレン性不飽和基を２個含有する水酸基含有（メタ）アクリレート系化合物；ペンタエリスリトールトリ（メタ）アクリレート、カプロラクトン変性ペンタエリスリトールトリ（メタ）アクリレート、エチレンオキサイド変性ペンタエリスリトールトリ（メタ）アクリレート、ジペンタエリスリトールペンタ（メタ）アクリレート、カプロラクトン変性ジペンタエリスリトールペンタ（メタ）アクリレート、エチレンオキサイド変性ジペンタエリスリトールペンタ（メタ）アクリレート等のエチレン性不飽和基を３個以上含有する水酸基含有（メタ）アクリレート系化合物等が挙げられる。
水酸基含有（メタ）アクリレート系化合物（ｂ１）は単独でもしくは２種以上併せて用いることができる。
【００６７】
これらのなかでも、反応性および汎用性に優れる点で、エチレン性不飽和基を３個以上含有する水酸基含有（メタ）アクリレート系化合物が好ましく、ペンタエリスリトールトリ（メタ）アクリレート、ジペンタエリスリトールペンタ（メタ）アクリレートが特に好ましい。
【００６８】
多価イソシアネート系化合物（ｂ２）としては、例えば、トリレンジイソシアネート、ジフェニルメタンジイソシアネート、ポリフェニルメタンポリイソシアネート、変性ジフェニルメタンジイソシアネート、キシリレンジイソシアネート、テトラメチルキシリレンジイソシアネート、フェニレンジイソシアネート、ナフタレンジイソシアネート等の芳香族系多価イソシアネート；ヘキサメチレンジイソシアネート、トリメチルヘキサメチレンジイソシアネート、リジンジイソシアネート、リジントリイソシアネート等の脂肪族系ポリイソシアネート；水添化ジフェニルメタンジイソシアネート、水添化キシリレンジイソシアネート、イソホロンジイソシアネート、ノルボルネンジイソシアネート等の脂環式系多価イソシアネート；あるいはこれら多価イソシアネートのイソシアヌレート体または多量体化合物、アロファネート型ポリイソシアネート、ビュレット型ポリイソシアネート、水分散型ポリイソシアネート（例えば、日本ポリウレタン工業社製の「アクアネート１００」、「アクアネート１１０」、「アクアネート２００」、「アクアネート２１０」等）等が挙げられる。
【００６９】
これらのなかでも、反応性および汎用性に優れる点で、ヘキサメチレンジイソシアネート、トリメチルヘキサメチレンジイソシアネート、リジンジイソシアネート等の脂肪族系ジイソシアネート、水添化ジフェニルメタンジイソシアネート、水添化キシリレンジイソシアネート、イソホロンジイソシアネート、ノルボルネンジイソシアネート等の脂環式系ジイソシアネートが好ましく、特に好ましくはイソホロンジイソシアネート、水添化ジフェニルメタンジイソシアネート、水添化キシリレンジイソシアネート、ヘキサメチレンジイソシアネートであり、さらに好ましくは、イソホロンジイソシアネート、ヘキサメチレンジイソシアネートである。
【００７０】
上記ポリオール系化合物（ｂ３）としては、水酸基を２個以上含有する化合物であればよく、例えば、脂肪族ポリオール、脂環式ポリオール、ポリエーテル系ポリオール、ポリエステル系ポリオール、ポリカーボネート系ポリオール、ポリオレフィン系ポリオール、ポリブタジエン系ポリオール、ポリイソプレン系ポリオール、（メタ）アクリル系ポリオール、ポリシロキサン系ポリオール等が挙げられる。これらは１種または２種以上を併用して用いることができる。
【００７１】
上記脂肪族ポリオールとしては、例えば、エチレングリコール、ジエチレングリコール、プロピレングリコール、ジプロピレングリコール、トリメチレングリコール、ジメチロールプロパン、ネオペンチルグリコール、２，２−ジエチル−１，３−プロパンジオール、２−ブチル−２−エチル−１，３−プロパンジオール、１，４−テトラメチレンジオール、１，３−テトラメチレンジオール、２−メチル−１，３−トリメチレンジオール、１，５−ペンタメチレンジオール、１，６−ヘキサメチレンジオール、３−メチル−１，５−ペンタメチレンジオール、２，４−ジエチル−１，５−ペンタメチレンジオール、ペンタエリスリトールジアクリレート、１，９−ノナンジオール、２−メチル−１，８−オクタンジオール等の２個の水酸基を含有する脂肪族アルコール類、キシリトールやソルビトール等の糖アルコール類、グリセリン、トリメチロールプロパン、トリメチロールエタン等の３個以上の水酸基を含有する脂肪族アルコール類等が挙げられる。
【００７２】
上記脂環式ポリオールとしては、例えば、１，４−シクロヘキサンジオール、シクロヘキシルジメタノール等のシクロヘキサンジオール類、水添ビスフェノールＡ等の水添ビスフェノール類、トリシクロデカンジメタノール等が挙げられる。
【００７３】
上記ポリエーテル系ポリオールとしては、例えば、ポリエチレングリコール、ポリプロピレングリコール、ポリテトラメチレングリコール、ポリブチレングリコール、ポリペンタメチレングリコール、ポリヘキサメチレングリコール等のポリアルキレングリコールや、これらポリアルキレングリコールのランダムあるいはブロック共重合体等が挙げられる。
【００７４】
上記ポリエステル系ポリオールとしては、例えば、多価アルコールと多価カルボン酸との縮合重合物；環状エステル（ラクトン）の開環重合物；多価アルコール、多価カルボン酸および環状エステルの３種類の成分による反応物等が挙げられる。
【００７５】
上記多価アルコールとしては、例えば、エチレングリコール、ジエチレングリコール、プロピレングリコール、ジプロピレングリコール、トリメチレングリコール、１，４−テトラメチレンジオール、１，３−テトラメチレンジオール、２−メチル−１，３−トリメチレンジオール、１，５−ペンタメチレンジオール、ネオペンチルグリコール、１，６−ヘキサメチレンジオール、３−メチル−１，５−ペンタメチレンジオール、２，４−ジエチル−１，５−ペンタメチレンジオール、グリセリン、トリメチロールプロパン、トリメチロールエタン、シクロヘキサンジオール類（１，４−シクロヘキサンジオール等）、ビスフェノール類（ビスフェノールＡ等）、糖アルコール類（キシリトールやソルビトール等）等が挙げられる。
上記多価カルボン酸としては、例えば、マロン酸、マレイン酸、フマル酸、コハク酸、グルタル酸、アジピン酸、スベリン酸、アゼライン酸、セバシン酸、ドデカンジオン酸等の脂肪族ジカルボン酸；１，４−シクロヘキサンジカルボン酸等の脂環式ジカルボン酸；テレフタル酸、イソフタル酸、オルトフタル酸、２，６−ナフタレンジカルボン酸、パラフェニレンジカルボン酸、トリメリット酸等の芳香族ジカルボン酸等が挙げられる。
上記環状エステルとしては、例えば、プロピオラクトン、β−メチル−δ−バレロラクトン、ε−カプロラクトン等が挙げられる。
【００７６】
上記ポリカーボネート系ポリオールとしては、例えば、多価アルコールとホスゲンとの反応物；環状炭酸エステル（アルキレンカーボネート等）の開環重合物等が挙げられる。
上記多価アルコールとしては、前記ポリエステル系ポリオールの説明中で例示の多価アルコール等が挙げられ、上記アルキレンカーボネートとしては、例えば、エチレンカーボネート、トリメチレンカーボネート、テトラメチレンカーボネート、ヘキサメチレンカーボネート等が挙げられる。
なお、ポリカーボネート系ポリオールは、分子内にカーボネート結合を有し、末端がヒドロキシル基である化合物であればよく、カーボネート結合とともにエステル結合を有していてもよい。
【００７７】
上記ポリオレフィン系ポリオールとしては、飽和炭化水素骨格としてエチレン、プロピレン、ブテン等のホモポリマーまたはコポリマーを有し、その分子末端に水酸基を有するものが挙げられる。
【００７８】
上記ポリブタジエン系ポリオールとしては、炭化水素骨格としてブタジエンの共重合体を有し、その分子末端に水酸基を有するものが挙げられる。
ポリブタジエン系ポリオールは、その構造中に含まれるエチレン性不飽和基の全部または一部が水素化された水添化ポリブタジエンポリオールであってもよい。
【００７９】
上記ポリイソプレン系ポリオールとしては、炭化水素骨格としてイソプレンの共重合体を有し、その分子末端に水酸基を有するものが挙げられる。
ポリイソプレン系ポリオールは、その構造中に含まれるエチレン性不飽和基の全部または一部が水素化された水添化ポリイソプレンポリオールであってもよい。
【００８０】
上記（メタ）アクリル系ポリオールとしては、（メタ）アクリル酸エステルの重合体または共重合体の分子内にヒドロキシル基を少なくとも２つ有しているものが挙げられ、かかる（メタ）アクリル酸エステルとしては、例えば、（メタ）アクリル酸メチル、（メタ）アクリル酸エチル、（メタ）アクリル酸プロピル、（メタ）アクリル酸ブチル、（メタ）アクリル酸ヘキシル、（メタ）アクリル酸オクチル、（メタ）アクリル酸２−エチルヘキシル、（メタ）アクリル酸デシル、（メタ）アクリル酸ドデシル、（メタ）アクリル酸オクタデシル等の（メタ）アクリル酸アルキルエステル等が挙げられる。
【００８１】
上記ポリシロキサン系ポリオールとしては、例えば、ジメチルポリシロキサンポリオールやメチルフェニルポリシロキサンポリオール等が挙げられる。
【００８２】
これらの中でも、コストの点では、脂肪族ポリオール、脂環式ポリオールが好ましく用いられ、汎用性の点ではポリエステル系ポリオール、ポリエーテル系ポリオール、ポリカーボネート系ポリオールが好ましく用いられる。
【００８３】
上記ポリオール系化合物（ｂ３）の重量平均分子量としては、６０〜３，０００が好ましく、特に好ましくは１００〜１，０００、さらに好ましくは１５０〜８００である。ポリオール系化合物（ｂ３）の重量平均分子量が大きすぎると、得られるウレタン（メタ）アクリレート系化合物（Ｂ２）とアクリル系樹脂（Ａ）とが均一に混合しにくくなり被加工部材への糊残りが生じやすくなる傾向がある。また、ポリオール系化合物（ｂ３）の重量平均分子量が小さすぎると、活性エネルギー線照射後に粘着剤層にクラックが発生しやすくなる傾向がある。
【００８４】
ウレタン（メタ）アクリレート系化合物（Ｂ）は、以上のような成分を、公知の反応手段により反応させることで製造することができる。
通常、ウレタン（メタ）アクリレート系化合物（Ｂ１）の場合には、上記水酸基含有（メタ）アクリレート系化合物（ｂ１）と多価イソシアネート系化合物（ｂ２）とを、ウレタン（メタ）アクリレート系化合物（Ｂ２）の場合にはさらにポリオール系化合物（ｂ３）を、反応器に一括または別々に仕込み、公知の反応手段によりウレタン化反応させて製造することができる。また、ウレタン（メタ）アクリレート系化合物（Ｂ２）を製造する場合には、ポリオール系化合物（ｂ３）と多価イソシアネート系化合物（ｂ２）とを予め反応させて得られる反応生成物に、水酸基含有（メタ）アクリレート系化合物（ｂ１）を反応させる方法が、ウレタン化反応の安定性や副生成物の低減等の点で有用である。
【００８５】
上記水酸基含有（メタ）アクリレート系化合物（ｂ１）と多価イソシアネート系化合物（ｂ２）との反応においては、反応を促進する目的で反応触媒を用いることが好ましく、かかる反応触媒としては、例えば、ジブチル錫ジラウレート、トリメチル錫ヒドロキシド、テトラ−ｎ−ブチル錫等の有機金属化合物、オクテン酸亜鉛、オクテン酸錫、オクチル酸錫、ナフテン酸コバルト、塩化第１錫、塩化第２錫等の金属塩、トリエチルアミン、ベンジルジエチルアミン、１，４−ジアザビシクロ［２，２，２］オクタン、１，８−ジアザビシクロ［５，４，０］ウンデセン、Ｎ，Ｎ，Ｎ’，Ｎ’−テトラメチル−１，３−ブタンジアミン、Ｎ−エチルモルホリン等のアミン系触媒、硝酸ビスマス、臭化ビスマス、ヨウ化ビスマス、硫化ビスマス等の他、ジブチルビスマスジラウレート、ジオクチルビスマスジラウレート等の有機ビスマス化合物や、２−エチルヘキサン酸ビスマス塩、ナフテン酸ビスマス塩、イソデカン酸ビスマス塩、ネオデカン酸ビスマス塩、ラウリル酸ビスマス塩、マレイン酸ビスマス塩、ステアリン酸ビスマス塩、オレイン酸ビスマス塩、リノール酸ビスマス塩、酢酸ビスマス塩、ビスマスリビスネオデカノエート、ジサリチル酸ビスマス塩、ジ没食子酸ビスマス塩等の有機酸ビスマス塩等のビスマス系触媒、無機ジルコニウム、有機ジルコニウム、ジルコニウム単体等のジルコニウム系触媒、２−エチルヘキサン酸亜鉛／ジルコニウムテトラアセチルアセトナート等の２種類以上の触媒を併用したものが挙げられ、なかでも、ジブチル錫ジラウレート、１，８−ジアザビシクロ［５，４，０］ウンデセンが好適である。なお、これらの触媒は１種または２種以上組み合わせて使用することができる。
【００８６】
上記ウレタン化反応においては、イソシアネート基に対して反応する官能基を有しない有機溶剤、例えば、酢酸エチル、酢酸ブチル等のエステル類、メチルエチルケトン、メチルイソブチルケトン等のケトン類、トルエン、キシレン等の芳香族類等の有機溶剤を用いることができる。
【００８７】
また、反応温度は、通常３０〜９０℃、好ましくは４０〜８０℃であり、反応時間は、通常２〜１０時間、好ましくは３〜８時間である。
【００８８】
上記のウレタン化反応は、反応系の残存イソシアネート基含有率が０．５重量％以下になる時点で反応を終了させることにより、ウレタン（メタ）アクリレート系化合物（Ｂ）が得られる。
【００８９】
このようにして得られるウレタン（メタ）アクリレート系化合物（Ｂ）は、活性エネルギー線照射後の剥離性の点から、エチレン性不飽和基を２〜２０個有することが好ましく、より好ましくは４〜１８個、特に好ましくは６〜１５個である。
かかるエチレン性不飽和基数が多すぎると活性エネルギー線照射後の架橋密度が大きくなりすぎて、粘着剤層にクラックが発生しやすくなる傾向があり、少なすぎると充分な架橋密度が得られないため、活性エネルギー線照射後に剥離しにくくなる傾向がある。
【００９０】
上記ウレタン（メタ）アクリレート系化合物（Ｂ）の重量平均分子量は、通常５００〜１０，０００、好ましくは７５０〜５，０００、より好ましくは１，０００〜４，０００である。かかる重量平均分子量が大きすぎるとウレタン（メタ）アクリレート系化合物（Ｂ）の粘度が高くなり、アクリル系樹脂（Ａ）との相溶性が低下し、被加工部材への糊残りが生じやすくなる傾向がある。重量平均分子量が小さすぎると粘着シートからウレタン（メタ）アクリレート系化合物（Ｂ）がブリードして糊残りが生じやすくなる傾向がある。
【００９１】
なお、上記の重量平均分子量は、標準ポリスチレン分子量換算による重量平均分子量であり、高速液体クロマトグラフ（Ｗａｔｅｒｓ社製、「ＡＣＱＵＩＴＹ  ＡＰＣシステム」）に、カラム：ＡＣＱＵＩＴＹ  ＡＰＣ  ＸＴ  ４５０×１本、ＡＣＱＵＩＴＹ  ＡＰＣ  ＸＴ  ２００×１本、ＡＣＱＵＩＴＹ  ＡＰＣ  ＸＴ  ４５×２本を４本直列にして用いることにより測定される。
【００９２】
本発明で用いられるウレタン（メタ）アクリレート系化合物（Ｂ）の６０℃における粘度は、５００〜１００，０００ｍＰａ・ｓであることが好ましく、特に好ましくは１，０００〜５０，０００ｍＰａ・ｓである。かかる粘度が上記範囲外では、塗工性が低下する傾向がある。なお、粘度はＥ型粘度計により測定することができる。
【００９３】
本発明においてウレタン（メタ）アクリレート系化合物（Ｂ）の含有量は、通常、アクリル系樹脂（Ａ）１００重量部に対して５〜１００重量部であることが好ましく、さらに好ましくは１０〜９０重量部、特に好ましくは１２〜８０重量部である。ウレタン（メタ）アクリレート系化合物（Ｂ）の含有量が少なすぎると活性エネルギー線照射後の剥離性が低下しやすくなる傾向があり、多すぎると活性エネルギー線照射後に粘着剤層にクラックが発生しやすくなる傾向がある。
【００９４】
〔架橋剤（Ｃ）〕
上記架橋剤（Ｃ）は、アクリル系樹脂（Ａ）中の官能基と反応し、架橋構造を形成させるものであり、例えば、エポキシ系架橋剤、イソシアネート系架橋剤、アジリジン系架橋剤、メラミン系架橋剤、アルデヒド系架橋剤、アミン系架橋剤、金属キレート系架橋剤が挙げられる。これらのなかでも、剥離型粘着シートの基材シートとの接着性を向上させる点やアクリル系樹脂（Ａ）との反応性の点から、イソシアネート系架橋剤を用いることが好ましい。
【００９５】
上記エポキシ系架橋剤としては、例えば、１，３−ビス（Ｎ，Ｎ’−ジグリシジルアミノメチル）シクロヘキサン、Ｎ，Ｎ，Ｎ’，Ｎ’−テトラグリシジル−ｍ−キシリレンジアミン、エチレングリコールジグリシジルエーテル、１，６−ヘキサンジオールジグリシジルエーテル、トリメチロールプロパンジグリシジルエーテル、ジグリシジルアニリン、ジグリシジルアミン等が挙げられる。
【００９６】
上記イソシアネート系架橋剤は、イソシアネート基を少なくとも２個以上含むものであり、例えば、トリレンジイソシアネート、ジフェニルメタンジイソシアネート、キシリレンジイソシアネート等の芳香族ポリイソシアネート、ヘキサメチレンジイソシアネート等の脂肪族ポリイソシアネート、イソホロンジイソシアネート、水素添加ジフェニルメタンジイソシアネート等の脂環式ポリイソシアネート等、およびこれらのビウレット体、イソシアヌレート体、さらにはエチレングリコール、プロピレングリコール、ネオペンチルグリコール、トリメチロールプロパン、ヒマシ油等の低分子活性水素含有化合物との反応物であるアダクト体等が挙げられる。これらのなかでも薬剤耐性や官能基との反応性の点で、脂肪族ポリイソシアネート、脂肪族ポリイソシアネートのイソシアヌレート体が好ましく、ヘキサメチレンジイソシアネートのイソシアヌレート体が特に好ましい。
【００９７】
上記アジリジン系架橋剤としては、例えば、ジフェニルメタン−４，４’−ビス（１−アジリジンカーボキサミド）、トリメチロールプロパントリ−β−アジリジニルプロピオネート、テトラメチロールメタントリ−β−アジリジニルプロピオネート、トルエン−２，４−ビス（１−アジリジンカーボキサミド）、トリエチレンメラミン、ビスイソフタロイル−１−（２−メチルアジリジン）、トリス−１−（２−メチルアジリジン）フォスフィン、トリメチロールプロパントリ−β−（２−メチルアジリジン）プロピオネート等が挙げられる。
【００９８】
上記メラミン系架橋剤としては、例えば、メラミン、メラミンとホルムアルデヒドを縮合して得られるアミノ基含有メチロールメラミン、イミノ基含有メチロールメラミン、ヘキサメチロールメラミン等のメチロールメラミン誘導体、メチロールメラミン誘導体にメチルアルコールやブチルアルコール等の低級アルコールを反応させて部分的または完全にエーテル化した、部分または完全アルキル化メチロールメラミン、イミノ基含有部分または完全アルキル化メチロールメラミン等のアルキル化メチロールメラミン等が挙げられる。
【００９９】
上記アルデヒド系架橋剤としては、例えば、ホルムアルデヒド、アセトアルデヒド、プロピオンアルデヒド、ブチルアルデヒド、グリオキザール、グルタルアルデヒド、ジアルデヒドデンプン、ヘキサメチレンテトラミン、１，４−ジオキサン−２，３−ジオール、１，３−ビス（ヒドロキシメチル）−２−イミダゾリジン、ジメチロール尿素、Ｎ−メチロールアクリルアミド、尿素ホルマリン樹脂、メラミンホルマリン樹脂等の水溶液中でアルデヒドを遊離するアルデヒド系化合物、または、ベンズアルデヒド、２−メチルベンズアルデヒド、４−メチルベンズアルデヒド、ｐ−ヒドロキシベンズアルデヒド、ｍ−ヒドロキシベンズアルデヒド等の芳香族アルデヒド系化合物が挙げられる。
【０１００】
上記アミン系架橋剤としては、例えば、４，４’−メチレン−ビス（２−クロロアニリン）、変性４，４’−メチレン−ビス（２−クロロアニリン）、ジエチルトルエンジアミンが挙げられる。
【０１０１】
上記金属キレート系架橋剤には、例えば、金属原子がアルミニウム、ジルコニウム、チタニウム、亜鉛、鉄、錫等のキレート化合物があげられ、性能の点からアルミニウムキレート化合物が好ましい。アルミニウムキレート化合物としては、例えば、ジイソプロポキシアルミニウムモノオレイルアセトアセテート、モノイソプロポキシアルミニウムビスオレイルアセトアセテート、モノイソプロポキシアルミニウムモノオレエートモノエチルアセトアセテート、ジイソプロポキシアルミニウムモノラウリルアセトアセテート、ジイソプロポキシアルミニウムモノステアリルアセトアセテート、ジイソプロポキシアルミニウムモノイソステアリルアセトアセテート等が挙げられる。
【０１０２】
上記架橋剤（Ｃ）は、単独で使用してもよいし、２種以上を併用してもよい。
【０１０３】
上記架橋剤（Ｃ）の含有量は、通常、アクリル系樹脂（Ａ）、ウレタン（メタ）アクリレート系化合物（Ｂ）の合計１００重量部（後述のエチレン性不飽和モノマー（Ｅ）を含有する場合は、エチレン性不飽和モノマー（Ｅ）も含めた合計１００重量部）に対して、０．１〜３０重量部であることが好ましく、特に好ましくは０．２〜２０重量部、さらに好ましくは０．３〜１５重量部である。架橋剤（Ｃ）が少なすぎると、粘着剤の凝集力が低下し、糊残りの原因となる傾向があり、多すぎると、柔軟性および粘着力が低下し、被加工部材との間に浮きが生じる傾向がある。
【０１０４】
〔光重合性開始剤（Ｄ）〕
本発明は、アクリル系樹脂（Ａ）が、酸価１．５ｍｇＫＯＨ／ｇ以下のアクリル系樹脂（Ａ１）である場合において、特定の光重合性開始剤（Ｄ）を組み合わせることで、初期の粘着力が良好であり、さらに１５０℃といった加熱条件に晒されても粘着力が維持でき、活性エネルギー線を照射した後においては、粘着力が低下し容易に剥離できるという効果を奏するものである。
【０１０５】
上記特定の光重合性開始剤（Ｄ）としては、α−アミノアルキルフェノン系光重合性開始剤（Ｄ１）、アシルフォスフィンオキサイド系光重合性開始剤（Ｄ２）が挙げられる。これらは、単独でもしくは２種類以上を併用してもよい。
【０１０６】
上記α−アミノアルキルフェノン系光重合性開始剤（Ｄ１）としては、例えば、２−メチル−１−（４−メチルチオフェニル）−２−モルフォリノプロパン−１−オン、２−ベンジル−２−ジメチルアミノ−１−（４−モルフォリノフェニル）−ブタノン−１、２−（ジメチルアミノ）−２−［（４−メチルフェニル）メチル］−１−［４−（４−モルホリニル）フェニル］−１−ブタノン等が挙げられる。なかでも、好ましくは２−ベンジル−２−ジメチルアミノ−１−（４−モルフォリノフェニル）−ブタノン−１、２−（ジメチルアミノ）−２−［（４−メチルフェニル）メチル］−１−［４−（４−モルホリニル）フェニル］−１−ブタノンであり、特に好ましくは２−（ジメチルアミノ）−２−［（４−メチルフェニル）メチル］−１−［４−（４−モルホリニル）フェニル］−１−ブタノンである。
【０１０７】
上記アシルフォスフィンオキサイド系光重合性開始剤（Ｄ２）としては、例えば、２，４，６−トリメチルベンゾイル−ジフェニル−フォスフィンオキサイド、ビス（２，４，６−トリメチルベンゾイル）−フェニルフォスフィンオキサイド等が挙げられる。なかでも、好ましくはビス（２，４，６−トリメチルベンゾイル）−フェニルフォスフィンオキサイドである。
【０１０８】
上記光重合性開始剤（Ｄ）の含有量としては、アクリル系樹脂（Ａ）およびウレタン（メタ）アクリレート系化合物（Ｂ）の合計１００重量部（後述のエチレン性不飽和モノマー（Ｅ）を含有する場合は、エチレン性不飽和モノマー（Ｅ）も含めた合計１００重量部）に対して、０．１〜２０重量部であることが好ましく、特に好ましくは０．５〜１５重量部、殊に好ましくは１〜１０重量部である。
光重合性開始剤（Ｄ）の含有量が少なすぎると活性エネルギー線照射後の剥離性が低下しやすくなる傾向があり、多すぎると被加工部材に対する汚染性が増大する傾向がある。
【０１０９】
〔エチレン性不飽和モノマー（Ｅ）〕
本発明の活性エネルギー線硬化性剥離型粘着剤組成物には、活性エネルギー線照射後の剥離性の点から、エチレン性不飽和基を２個以上有するエチレン性不飽和モノマー（Ｅ）を配合することが好ましい。また、上記エチレン性不飽和モノマー（Ｅ）は、エチレン性不飽和基を有する化合物であれば、特に限定されずに用いることができるが、特には（メタ）アクリレート系化合物であることが好ましい。
【０１１０】
上記エチレン性不飽和モノマー（Ｅ）は、活性エネルギー線照射後の剥離特性に優れる点で、エチレン性不飽和基の数が２個以上であることが好ましく、特に好ましくは２〜１０個、より好ましくは、３〜９個、殊に好ましくは４〜８個である。かかるエチレン性不飽和基数が多すぎると活性エネルギー線照射後の架橋密度が大きくなりすぎて、粘着剤層にクラックが発生しやすくなる傾向があり、少なすぎると充分な架橋密度が得られないため、活性エネルギー線照射後に剥離しにくくなる傾向がある。
【０１１１】
上記エチレン性不飽和モノマー（Ｅ）としては、例えば、エチレングリコールジ（メタ）アクリレート、ジエチレングリコールジ（メタ）アクリレート、テトラエチレングリコールジ（メタ）アクリレート、ポリエチレングリコールジ（メタ）アクリレート、プロピレングリコールジ（メタ）アクリレート、ジプロピレングリコールジ（メタ）アクリレート、ポリプロピレングリコールジ（メタ）アクリレート、ブチレングリコールジ（メタ）アクリレート、ネオペンチルグリコールジ（メタ）アクリレート、エチレンオキサイド変性ビスフェノールＡ型ジ（メタ）アクリレート、プロピレンオキサイド変性ビスフェノールＡ型ジ（メタ）アクリレート、シクロヘキサンジメタノールジ（メタ）アクリレート、エトキシ化シクロヘキサンジメタノールジ（メタ）アクリレート、ジメチロールジシクロペンタンジ（メタ）アクリレート、トリシクロデカンジメタノールジ（メタ）アクリレート、１，６−ヘキサンジオールジ（メタ）アクリレート、グリセリンジ（メタ）アクリレート、ペンタエリスリトールジ（メタ）アクリレート、エチレングリコールジグリシジルエーテルジ（メタ）アクリレート、ジエチレングリコールジグリシジルエーテルジ（メタ）アクリレート、フタル酸ジグリシジルエステルジ（メタ）アクリレート、ヒドロキシピバリン酸変性ネオペンチルグリコールジ（メタ）アクリレート、イソシアヌル酸エチレンオキサイド変性ジアクリレート等のエチレン性不飽和基を２個有する化合物；トリメチロールプロパントリ（メタ）アクリレート、ペンタエリスリトールトリ（メタ）アクリレート、トリ（メタ）アクリロイルオキシエトキシトリメチロールプロパン、イソシアヌル酸エチレンオキサイド変性トリアクリレート、カプロラクトン変性ペンタエリスリトールトリ（メタ）アクリレート、エチレンオキサイド変性ペンタエリスリトールトリ（メタ）アクリレート、エトキシ化グリセリントリアクリレート等のエチレン性不飽和基を３個有する化合物；ペンタエリスリトールテトラ（メタ）アクリレート、ジペンタエリスリトールペンタ（メタ）アクリレート、ジペンタエリスリトールヘキサ（メタ）アクリレート、グリセリンポリグリシジルエーテルポリ（メタ）アクリレート、カプロラクトン変性ジペンタエリスリトールペンタ（メタ）アクリレート、カプロラクトン変性ジペンタエリスリトールヘキサ（メタ）アクリレート、カプロラクトン変性ペンタエリスリトールテトラ（メタ）アクリレート、エチレンオキサイド変性ジペンタエリスリトールペンタ（メタ）アクリレート、エチレンオキサイド変性ジペンタエリスリトールヘキサ（メタ）アクリレート、エチレンオキサイド変性ペンタエリスリトールテトラ（メタ）アクリレート等のエチレン性不飽和基を４個以上有する化合物等が挙げられる。
【０１１２】
また、（メタ）アクリル酸のミカエル付加物あるいは２−（メタ）アクリロイルオキシエチルジカルボン酸モノエステルも併用可能であり、かかる（メタ）アクリル酸のミカエル付加物としては、（メタ）アクリル酸ダイマー、（メタ）アクリル酸トリマー、（メタ）アクリル酸テトラマー等が挙げられる。
【０１１３】
上記２−（メタ）アクリロイルオキシエチルジカルボン酸モノエステルは、特定の置換基をもつカルボン酸であり、例えば２−（メタ）アクリロイルオキシエチルコハク酸モノエステル、２−（メタ）アクリロイルオキシエチルフタル酸モノエステル、２−（メタ）アクリロイルオキシエチルヘキサヒドロフタル酸モノエステル等が挙げられる。さらに、その他オリゴエステルアクリレートも挙げられる。
【０１１４】
上記のエチレン性不飽和モノマー（Ｅ）は、単独でもしくは２種以上を併用してもよい。
【０１１５】
これらのなかでも、活性エネルギー線照射後の粘着特性に優れることから、水酸基を有さないエチレン性不飽和モノマーが好ましく、より好ましくは、ペンタエリスリトールテトラ（メタ）アクリレート、ジペンタエリスリトールヘキサ（メタ）アクリレート、カプロラクトン変性ペンタエリスリトールテトラ（メタ）アクリレート、エチレンオキサイド変性ジペンタエリスリトールヘキサ（メタ）アクリレート、エチレンオキサイド変性ペンタエリスリトールテトラ（メタ）アクリレートであり、特に好ましくは、ペンタエリスリトールテトラ（メタ）アクリレート、ジペンタエリスリトールヘキサ（メタ）アクリレートである。
【０１１６】
上記エチレン性不飽和モノマー（Ｅ）の含有量は、通常、アクリル系樹脂（Ａ）１００重量部に対して５〜１００重量部であり、好ましくは１０〜８０重量部、特に好ましくは１５〜６０重量部である。エチレン性不飽和モノマー（Ｅ）の含有量が少なすぎると活性エネルギー線照射後に剥離しにくくなる傾向があり、多すぎると剥離後の被加工部材に対する耐汚染性が低下する傾向がある。
【０１１７】
〔その他の成分〕
本発明の活性エネルギー線硬化性剥離型粘着剤組成物は、本発明の効果を損なわない範囲において、例えば、アクリル系樹脂（Ａ１）以外のアクリル系樹脂、少量の単官能モノマー、帯電防止剤、酸化防止剤、可塑剤、充填剤、顔料、希釈剤、老化防止剤、紫外線吸収剤、紫外線安定剤、粘着付与樹脂等の添加剤をさらに含有していてもよい。これらの添加剤は１種を単独でまたは２種以上を併せて用いることができる。特に酸化防止剤は、粘着剤層の安定性を保つのに有効である。酸化防止剤を配合する場合の含有量は、特に制限はないが、好ましくは活性エネルギー線硬化性剥離型粘着剤組成物に対して０．０１〜５重量％である。なお、添加剤の他にも、活性エネルギー線硬化性剥離型粘着剤組成物の構成成分の製造原料等に含まれる不純物等が少量含有されていてもよい。
【０１１８】
かくして、アクリル系樹脂（Ａ）として酸価が１．５ｍｇＫＯＨ／ｇ以下のアクリル系樹脂（Ａ１）、ウレタン（メタ）アクリレート系化合物（Ｂ）、架橋剤（Ｃ）、光重合性開始剤（Ｄ）としてα−アミノアルキルフェノン系光重合性開始剤（Ｄ１）およびアシルフォスフィンオキサイド系光重合性開始剤（Ｄ２）の少なくとも一方、必要に応じてエチレン性不飽和基を２個以上有するエチレン性不飽和モノマー（Ｅ）および、その他の成分を混合することにより、本発明の活性エネルギー線硬化性剥離型粘着剤組成物が得られる。
【０１１９】
本発明の活性エネルギー線硬化性剥離型粘着剤組成物は、上記架橋剤（Ｃ）により架橋され粘着剤としての性能を発揮し、その粘着剤は、剥離型粘着シートの粘着剤層として好適に用いることができる。
【０１２０】
上記剥離型粘着シートは、通常、電子基板、半導体ウエハ、ガラス加工品、金属板、プラスチック板等の被加工部材を加工する際、一時的に表面を保護するために用いられ、表面保護の必要性がなくなった際には、活性エネルギー線照射することにより、ウレタン（メタ）アクリレート系化合物（Ｂ）が重合して粘着剤が硬化し、粘着力の低下が起こることで剥離性を発揮することとなる。以下、上記剥離型粘着シートについて説明する。
【０１２１】
上記剥離型粘着シートは、通常、基材シート、本発明の活性エネルギー線硬化性剥離型粘着剤組成物からなる粘着剤層、および離型フィルムを有する。かかる剥離型粘着シートの作製方法としては、まず本発明の活性エネルギー線硬化性剥離型粘着剤組成物をそのまま、または適当な有機溶剤により濃度調整し、離型フィルム上または基材シート上に直接塗工する。その後、例えば８０〜１０５℃、０．５〜１０分間加熱処理等により乾燥させ、これを基材シートまたは離型フィルムに貼付することにより剥離型粘着シートを得ることができる。
【０１２２】
また、上記剥離型粘着シートは、粘着物性のバランスをとるために、乾燥後にさらにエージングを行ってもよい。本発明の活性エネルギー線硬化性剥離型粘着剤組成物は、特に酸価が１．５ｍｇＫＯＨ／ｇ以下のアクリル系樹脂（Ａ１）が水酸基を含有する場合、より好ましくは水酸基とアミノ基とを含有する場合に、特定の光重合性開始剤（Ｄ）と組み合わせることにより、エージング時間を短縮することができ、かつ加熱環境下でも粘着力が低下しないという効果を奏する。
【０１２３】
上記エージングの条件としては、温度は通常、常温（２３℃）〜７０℃、時間は通常、１〜３０日間であり、具体的には、例えば２３℃で１〜２０日間、２３℃で３〜１０日間、４０℃で１〜７日間等の条件で行えばよい。
【０１２４】
上記基材シートとしては、例えば、ポリエチレンナフタート、ポリエチレンテレフタレート、ポリブチレンテレフタレート、ポリエチレンテレフタレート／イソフタレート共重合体等のポリエステル系樹脂；ポリエチレン、ポリプロピレン、ポリメチルペンテン等のポリオレフィン系樹脂；ポリフッ化ビニル、ポリフッ化ビニリデン、ポリフッ化エチレン等のポリフッ化エチレン樹脂；ナイロン６、ナイロン６，６等のポリアミド；ポリ塩化ビニル、ポリ塩化ビニル／酢酸ビニル共重合体、エチレン−酢酸ビニル共重合体、エチレン−ビニルアルコール共重合体、ポリビニルアルコール、ビニロン等のビニル重合体；三酢酸セルロース、セロファン等のセルロース系樹脂；ポリメタクリル酸メチル、ポリメタクリル酸エチル、ポリアクリル酸エチル、ポリアクリル酸ブチル等のアクリル系樹脂；ポリスチレン；ポリカーボネート；ポリアリレート；ポリイミド等の合成樹脂シート、アルミニウム、銅、鉄の金属箔、上質紙、グラシン紙等の紙、硝子繊維、天然繊維、合成繊維等からなる織物や不織布が挙げられる。これらの基材シートは、単層体としてまたは２種以上が積層された複層体として用いることができる。これらの中でも、軽量化等の点から、合成樹脂シートが好ましい。
【０１２５】
さらに、上記離型フィルムとしては、例えば、上記基材シートで例示した各種合成樹脂シート、紙、織物、不織布等に離型処理したものを使用することができる。
【０１２６】
また、上記活性エネルギー線硬化性剥離型粘着剤組成物の塗工方法としては、一般的な塗工方法であれば特に限定されることなく、例えば、ロールコーティング、ダイコーティング、グラビアコーティング、コンマコーティング、スクリーン印刷等の方法が挙げられる。
【０１２７】
上記剥離型粘着シートの粘着剤層の厚みは、通常、１０〜２００μｍであることが好ましく、さらには１５〜１００μｍがあることが好ましい。
【０１２８】
活性エネルギー線としては、通常、遠紫外線、紫外線、近紫外線、赤外線等の光線、Ｘ線、γ線等の電磁波の他、電子線、プロトン線、中性子線等が利用できるが、硬化速度、照射装置の入手のし易さ、価格等から紫外線が好ましい。
【０１２９】
上記紫外線を照射する場合の積算照射量は、通常５０〜３，０００ｍＪ／ｃｍ2、好ましくは１００〜１，０００ｍＪ／ｃｍ2である。また、照射時間は、光源の種類、光源と粘着剤層との距離、粘着剤層の厚み、その他の条件によっても異なるが、通常は数秒間、場合によっては数分の１秒間でもよい。
【０１３０】
上記剥離型粘着シートの粘着力は、基材シートの種類、被加工部材の種類等によっても異なるが、活性エネルギー線照射前は、５Ｎ／２５ｍｍ以上が好ましく、さらには１０Ｎ／２５ｍｍ以上が好ましい。また、活性エネルギー線照射後の粘着力は、１Ｎ／２５ｍｍ以下が好ましく、さらには０．５Ｎ／２５ｍｍ以下が好ましい。
また、活性エネルギー線照射後の粘着力は、活性エネルギー線照射前の粘着力の１／１０以下であることが好ましく、より好ましくは１／３０以下である。
【０１３１】
また、１５０℃で１時間加熱した場合の上記剥離型粘着シートの粘着力は、基材シートの種類、被加工部材の種類等によっても異なるが、活性エネルギー線照射前は、５Ｎ／２５ｍｍ以上が好ましく、さらには１０Ｎ／２５ｍｍ以上が好ましい。また、活性エネルギー線照射後の粘着力は、１Ｎ／２５ｍｍ以下が好ましく、さらには０．８Ｎ／２５ｍｍ以下が好ましい。
また、１５０℃で１時間加熱した場合の活性エネルギー線照射後の粘着力は、活性エネルギー線照射前の粘着力の１／１０以下であることが好ましく、より好ましくは１／２０以下である。
【０１３２】
本発明の活性エネルギー線硬化性剥離型粘着剤組成物によれば、例えば、これを粘着剤層として用いた剥離型粘着シートは、被加工部材と貼り合せ、被加工部材の表面を一時的に保護した後に、必要に応じて活性エネルギー線を照射することにより、粘着剤層が硬化して粘着力が低下し、容易に被加工部材から剥離することができる。また、上記剥離型粘着シートは、加熱後の粘着力および活性エネルギー線照射後の剥離性（耐汚染性、微粘着性）にも優れるものである。
【実施例】
【０１３３】
以下、実施例を挙げて本発明をさらに具体的に説明するが、本発明はその要旨を超えない限り、以下の実施例に限定されるものではない。なお、以下「部」とあるのは、重量基準を意味する。
【０１３４】
＜アクリル系樹脂（Ａ）溶液の調製＞
実施例に先立って、以下のアクリル系樹脂（Ａ１−１〜４）およびアクリル系樹脂（Ａ’１−１）を調製した。
【０１３５】
〔アクリル系樹脂（Ａ１−１）〕
温度調節機、温度計、撹拌機、滴下ロートおよび還流冷却器を備えた反応器内に、酢酸エチル１３０部を仕込み、撹拌しながら昇温し、内温が７８℃で安定した段階で、共重合成分としてｎ−ブチルアクリレート５８．８部、メチルアクリレート４０．０部、２−ヒドロキシエチルアクリレート１部、Ｎ，Ｎ−ジメチルアミノプロピルアクリルアミド０．２部、重合触媒としてアゾビスイソブチロニトリル（ＡＩＢＮ）０．０５６部を混合溶解させた混合物を２時間にわたって滴下し、還流下で反応させた。次いで、反応開始から３時間後に酢酸エチル４部とＡＩＢＮ０．０４部を溶解させた液を添加し、反応開始から７時間後に酢酸エチル３６．５部を投入し反応を終了させ、アクリル系樹脂（Ａ１−１）溶液〔酸価０．０ｍｇＫＯＨ／ｇ、ガラス転移温度−３３．７℃、樹脂分３７．０重量％、粘度８，０００ｍＰａ・ｓ（２５℃）〕を得た。
【０１３６】
〔アクリル系樹脂（Ａ１−２）〕
上記アクリル系樹脂（Ａ１−１）において、重合成分としてｎ−ブチルアクリレート３５．０部、メチルアクリレート５４．８部、２−ヒドロキシエチルアクリレート９部、４−ヒドロキシブチルアクリレート１部、Ｎ，Ｎ−ジメチルアミノプロピルアクリルアミド０．２部を用いたこと以外はアクリル系樹脂（Ａ１−１）と同様にしてアクリル系樹脂（Ａ１−２）溶液〔酸価０．０ｍｇＫＯＨ／ｇ、ガラス転移温度−２８．５℃、樹脂分３６．５重量％、粘度４，０００ｍＰａ・ｓ（２５℃）〕を得た。
【０１３７】
〔アクリル系樹脂（Ａ１−３）〕
上記アクリル系樹脂（Ａ１−１）において、重合成分としてｎ−ブチルアクリレート５８．８部、メチルアクリレート４０．０部、２−ヒドロキシエチルアクリレート１部、Ｎ，Ｎ−ジメチルアミノエチルアクリレート０．２部を用いたこと以外はアクリル系樹脂（Ａ１−１）と同様にしてアクリル系樹脂（Ａ１−３）溶液〔酸価０．０ｍｇＫＯＨ／ｇ、ガラス転移温度−３３．７℃、樹脂分３６．５重量％、粘度１０，０００ｍＰａ・ｓ（２５℃）〕を得た。
【０１３８】
〔アクリル系樹脂（Ａ１−４）〕
上記アクリル系樹脂（Ａ１−１）において、重合成分としてｎ−ブチルアクリレート５９．０部、メチルアクリレート４０部、２−ヒドロキシエチルアクリレート１部を用いたこと以外はアクリル系樹脂（Ａ１−１）と同様にしてアクリル系樹脂（Ａ１−４）溶液〔酸価０．０ｍｇＫＯＨ／ｇ、ガラス転移温度−３３．８℃、樹脂分３７．０重量％、粘度１，３１００ｍＰａ・ｓ（２５℃）〕を得た。
【０１３９】
〔アクリル系樹脂（Ａ’１−１）〕
上記アクリル系樹脂（Ａ１−１）において、重合成分としてｎ−ブチルアクリレート５８．８部、メチルアクリレート４０．０部、２−ヒドロキシエチルアクリレート１部、アクリル酸０．２部を用いたこと以外はアクリル系樹脂（Ａ１−１）と同様にしてアクリル系樹脂（Ａ’１−１）溶液〔酸価１．６ｍｇＫＯＨ／ｇ、ガラス転移温度−３３．６℃、樹脂分３６．３％、粘度９，８００ｍＰａ・ｓ（２５℃）〕を得た。
【０１４０】
また、下記に示す各配合成分を準備した。
【０１４１】
〔ウレタン（メタ）アクリレート系化合物（Ｂ）〕
・ウレタンアクリレート系化合物（Ｂ−１）：イソホロンジイソシアネートとジペンタエリスリトールペンタアクリレートの反応物〔エチレン性不飽和基：１０個、重量平均分子量：２，３００〕
【０１４２】
〔架橋剤（Ｃ）〕
・イソシアネート系架橋剤（Ｃ−１）：ヘキサメチレンジイソシアネートのイソシアヌレ  ート体（東ソー社製：コロネートＨＸ）
【０１４３】
〔光重合性開始剤（Ｄ）〕
・光重合性開始剤（Ｄ１−１）：２−（ジメチルアミノ）−２−［（４−メチルフェニル  ）メチル］−１−［４−（４−モルホリニル）フェニル］−１−ブタノン（ＩＧＭ  Ｒｅｓｉｎｓ社製：ＯＭＮＩＲＡＤ３７９）
・光重合性開始剤（Ｄ２−１）：ビス（２，４，６−トリメチルベンゾイル）−フェニルフォスフィンオキサイド（ＩＧＭ  Ｒｅｓｉｎｓ社製：ＯＭＮＩＲＡＤ８１９）
・光重合性開始剤（Ｄ２−２）：２，４，６−トリメチルベンゾイル−ジフェニル−フォスフィンオキサイド（ＩＧＭ  Ｒｅｓｉｎｓ社製：ＯＭＮＩＲＡＤＴＰＯ）
・光重合性開始剤（Ｄ’−１）：１−ヒドロキシ−シクロヘキシル−フェニル−ケトン  （ＩＧＭ  Ｒｅｓｉｎｓ社製：ＯＭＮＩＲＡＤ１８４）
・光重合性開始剤（Ｄ’−２）：２，２−ジメトキシ−１，２−ジフェニルエタン−１  −オン（ＩＧＭ  Ｒｅｓｉｎｓ社製：ＯＭＮＩＲＡＤ６５１）
【０１４４】
〔エチレン性不飽和モノマー（Ｅ）〕
・エチレン性不飽和モノマー（Ｅ−１）：ジペンタエリスリトールヘキサアクリレート
【０１４５】
〔酸化防止剤〕
・ヒンダードフェノール系酸化防止剤（ＢＡＳＦ社製：ＩＲＧＡＮＯＸ１０１０）
【０１４６】
＜実施例１＞
〔粘着剤組成物の調製〕
上記で得られたアクリル系樹脂（Ａ１−１）溶液の樹脂分を４０重量％に調整し、かかる樹脂溶液１６６．８部（樹脂分６６．７部）、ウレタンアクリレート（Ｂ−１）１５部、架橋剤（Ｃ−１）１．１５部（アクリル系樹脂（Ａ）の水酸基に対して１．０当量）、光重合性開始剤（Ｄ１−１）１．４部、エチレン性不飽和モノマー（Ｅ−１）１８．３部、ヒンダードフェノール系酸化防止剤０．０６７部、希釈溶剤として酢酸エチル３０部を混合し、活性エネルギー線硬化性剥離型粘着剤組成物を得た。
【０１４７】
〔剥離型粘着シートの作製〕
得られた活性エネルギー線硬化性剥離型粘着剤組成物を、基材シートとして、易接着ポリエチレンテレフタレートフイルム（膜厚３８μｍ）（東レ社製、「Ｔ６０  ルミラー」）上に、アプリケーターで塗工した後、１００℃で２分間乾燥後、離型フィルム（三井化学東セロ社製、「ＳＰ−ＰＥＴ  ３８  ０１−ＢＵ」）に貼付し、４０℃にて７日間エージングすることにより、剥離型粘着シート（粘着剤層の厚み２５μｍ）を得た。
得られた剥離型粘着シートを用いて下記の評価を行った。
【０１４８】
〔粘着力：２３℃〕
上記で得られた剥離型粘着シートから２５ｍｍ×１００ｍｍの試験片を作製し、離型フィルムを剥がしたうえで、ステンレス板（ＳＵＳ３０４ＢＡ板）に２３℃、相対湿度５０％の雰囲気下にて重量２ｋｇのゴムローラーを２往復させて加圧貼付し、同雰囲気下で３０分間静置した後、剥離速度３００ｍｍ／ｍｉｎで１８０度剥離強度（Ｎ／２５ｍｍ）を測定した。
また、同様に試験片をステンレス板に加圧貼付し、２３℃、相対湿度５０％の雰囲気下で３０分間静置した後、８０Ｗの高圧水銀灯を１灯用いて、１８ｃｍの高さから５．１ｍ／ｍｉｎのコンベア速度で紫外線照射（積算照射量１８０ｍＪ／ｃｍ2）を行った。さらに２３℃、相対湿度５０％の雰囲気下で３０分間静置した後、剥離速度３００ｍｍ／ｍｉｎで１８０度剥離強度（Ｎ／２５ｍｍ）を測定した。
【０１４９】
〔粘着力：１００℃×１ｈ〕
上記で得られた剥離型粘着シートから２５ｍｍ×１００ｍｍの試験片を作製し、離型フィルムを剥がしたうえで、ステンレス板（ＳＵＳ３０４ＢＡ板）に２３℃、相対湿度５０％の雰囲気下にて重量２ｋｇのゴムローラーを２往復させて加圧貼付し、その後１００℃で１時間加熱処理を行った。その後、加熱処理後の剥離型粘着シートを貼付したステンレス板を、２３℃、相対湿度５０％の雰囲気下で２時間静置し、剥離速度３００ｍｍ／ｍｉｎで１８０度剥離強度（Ｎ／２５ｍｍ）を測定した。
また、同様に試験片をステンレス板に加圧貼付し、１００℃で１時間加熱処理を行った。そして、加熱処理後の剥離型粘着シートを貼付したステンレス板を、２３℃、相対湿度５０％の雰囲気下で２時間静置した後、８０Ｗの高圧水銀灯を１灯用いて、１８ｃｍの高さから５．１ｍ／ｍｉｎのコンベア速度で紫外線照射（積算照射量１８０ｍＪ／ｃｍ2）を行った。さらに２３℃、相対湿度５０％の雰囲気下で３０分間静置した後、剥離速度３００ｍｍ／ｍｉｎで１８０度剥離強度（Ｎ／２５ｍｍ）を測定した。
【０１５０】
〔粘着力：１５０℃×１ｈ〕
上記で得られた剥離型粘着シートから２５ｍｍ×１００ｍｍの試験片を作製し、離型フィルムを剥がしたうえで、ステンレス板（ＳＵＳ３０４ＢＡ板）に２３℃、相対湿度５０％の雰囲気下にて重量２ｋｇのゴムローラーを２往復させて加圧貼付し、その後１５０℃で１時間加熱処理を行った。その後、加熱処理後の剥離型粘着シートを貼付したステンレス板を、２３℃、相対湿度５０％の雰囲気下で２時間静置し、剥離速度３００ｍｍ／ｍｉｎで１８０度剥離強度（Ｎ／２５ｍｍ）を測定した。
また、同様に試験片をステンレス板に加圧貼付し、１５０℃で１時間加熱処理を行った。そして、加熱処理後の剥離型粘着シートを貼付したステンレス板を、２３℃、相対湿度５０％の雰囲気下で２時間静置した後、８０Ｗの高圧水銀灯を１灯用いて、１８ｃｍの高さから５．１ｍ／ｍｉｎのコンベア速度で紫外線照射（積算照射量２００ｍＪ／ｃｍ2）を行った。さらに２３℃、相対湿度５０％の雰囲気下で３０分間静置した後、剥離速度３００ｍｍ／ｍｉｎで１８０度剥離強度（Ｎ／２５ｍｍ）を測定した。
【０１５１】
〔耐汚染性：加熱・活性エネルギー線照射後〕
異物が付着していない４インチ角のステンレス板（ＳＵＳ３０４ＢＡ板）の表面に、上記で得られた剥離型粘着シートを貼付し、その後１００℃または１５０℃で１時間加熱処理を行った。加熱処理後の、剥離型粘着シートを貼付したステンレス板を、２３℃、相対湿度６５％の雰囲気下に２時間静置した後、８０Ｗの高圧水銀灯を１灯用いて、１８ｃｍの高さから５．１ｍ／ｍｉｎのコンベア速度で紫外線照射（積算照射量２００ｍＪ／ｃｍ2）を行った。その後、ステンレス板の表面から剥離型粘着シートを剥離し、剥離後のステンレス板について、目視で糊残りを確認し、汚染性を評価した。評価基準は下記の通りである。
（評価基準）
◎・・・糊残りなし
○・・・僅かに糊残りあり
△・・・部分的に糊残りあり
×・・・全面に糊残りあり
【０１５２】
＜実施例２〜７、比較例１〜３＞
実施例１において、活性エネルギー線硬化性剥離型粘着剤組成物の配合を下記の表１に示すようにした以外は、同様にして実施例２〜７および比較例１〜３の活性エネルギー線硬化性剥離型粘着剤組成物を得た。また、得られた活性エネルギー線硬化性剥離型粘着剤組成物について、実施例１と同様の評価を行った。実施例および比較例の評価結果を表２に示す。
【０１５３】
【表１】
2019157127.tif 000003
【０１５４】
【表２】
2019157127.tif 000004
【０１５５】
上記表１および表２からわかるように、酸価の低いアクリル系樹脂（Ａ１）、ウレタン（メタ）アクリレート系化合物（Ｂ）、架橋剤（Ｃ）および、特定の光重合性開始剤（Ｄ）を含有する実施例１〜７の活性エネルギー線硬化性剥離型粘着剤組成物が架橋された粘着剤層を有する剥離型粘着シートは、２３℃における活性エネルギー線照射前の粘着力、および活性エネルギー線照射後の剥離性に優れるものであった。さらに、実施例１〜３および５〜７の剥離型粘着シートは、１００℃および１５０℃で１時間加熱後の粘着力および、活性エネルギー線を照射したときの剥離性にも優れるものであった。また、実施例４の剥離型粘着シートにおいても、１５０℃で１時間加熱後の粘着力および、活性エネルギー線を照射したときの剥離性に優れるものであった。
【０１５６】
これに対し、酸価の低いアクリル系樹脂（Ａ１）を含有するものの、特定の光重合性開始剤（Ｄ）を含有しない比較例１および２は、２３℃および１００℃×１時間加熱後の粘着力および、活性エネルギー線照射後の剥離性には優れるものの、より過酷な条件である１５０℃×１時間加熱した後の粘着力に劣るものであった。また、特定の光重合性開始剤（Ｄ）を含有するものの、酸価の低いアクリル系樹脂（Ａ１）を含有しない比較例３は、２３℃および１００℃×１時間加熱後の粘着力および、活性エネルギー線照射後の剥離性には優れるものの、１５０℃×１時間加熱した後の活性エネルギー線照射後の粘着力が高く剥離性に劣るものであった。
【産業上の利用可能性】
【０１５７】
本発明の活性エネルギー線硬化性剥離型粘着剤組成物は、電子基板、半導体ウエハ、ガラス加工品、金属板、プラスチック板等を加工する際の一時的な表面保護用粘着フィルムに好適に用いることができる。